(57)【要約】【課題】装置の起動時に、金属基体の摺動面と相手材とが直接接することなく、金属基体の摺動面に損傷や焼付が起き難い水中摺動部材の提供。【解決手段】本発明に係る水中摺動部材は、摺動面を有する金属基体と潤滑プラグとを備え、金属基体には、摺動面に開口する複数の孔または凹部が形成され、孔または凹部に潤滑プラグが埋設されている。潤滑プラグは、合成樹脂から形成され、摺動表面を有し、この潤滑プラグの摺動表面は、潤滑プラグの摺動表面の円相当径の０．０５％〜５％の突出高さで、金属基体の摺動面から突出している。【選択図】図２
2016161047.tif 000002
【特許請求の範囲】
【請求項１】
摺動面を有する金属基体と潤滑プラグとを備える水中摺動部材であって、
前記金属基体には、前記摺動面に開口する複数の孔または凹部が形成され、該孔または凹部に前記潤滑プラグが埋設されており、
前記潤滑プラグが、合成樹脂から形成され、
前記潤滑プラグが摺動表面を有し、該潤滑プラグの摺動表面は、前記潤滑プラグの摺動表面の円相当径の０．０５％〜５％の突出高さで、前記金属基体の摺動面から突出していることを特徴とする水中摺動部材。
【請求項２】
前記潤滑プラグの摺動表面の前記金属基体の摺動面からの突出高さは、０．００５〜０．２ｍｍであることを特徴とする請求項１に記載された水中摺動部材。
【請求項３】
前記潤滑プラグが円筒形状であり、前記潤滑プラグの摺動表面が円形であることを特徴とする請求項１または請求項２に記載された水中摺動部材。
【請求項４】
前記潤滑プラグがポリエチレンからなることを特徴とする請求項１から請求項３までのいずれか１項に記載された水中摺動部材。
【請求項５】
前記潤滑プラグが、フェノール、ポリアミド、ポリイミド、ポリアミドイミド、ポリテトラフルオロエチレン、ポリフェニレンサルファイド、ポリオキシベンゾイルから選ばれる１種以上の樹脂を２０体積％以下でさらに含有することを特徴とする請求項４に記載された水中摺動部材。
【請求項６】
前記潤滑プラグが、固体潤滑剤として、黒鉛、２硫化モリブデン、２硫化タングステンから選ばれる１種以上の固体潤滑剤を５体積％以下で含有することを特徴とする請求項１から請求項５までのいずれか1項に記載された水中摺動部材。
【請求項７】
前記潤滑プラグが、１体積％以下の着色剤を含有することを特徴とする請求項１から請求項６までのいずれか１項に記載された水中摺動部材。
【請求項８】
前記金属基体は、内周面が前記摺動面である円筒形状を有することを特徴とする請求項１から請求項７までのいずれか１項に記載された水中摺動部材。
【発明の詳細な説明】
【技術分野】
【０００１】
本発明は、ダムの水門の摺動部や排水ポンプなどの用途において水中で用いられる水中摺動部材に関するものであり、詳細には、金属基体に潤滑プラグが埋設された水中摺動部材に係るものである。
【背景技術】
【０００２】
水中摺動部材は、ダムの水門の摺動部や排水ポンプなどの低速、高負荷の条件下で用いられ、例えばシャフトなどの相手材が水に浸漬しており、水中摺動部材がそのシャフト等を支持するために用いられる。このような水中摺動部材として、金属基体に複数の孔または凹部を形成し、この孔または凹部に潤滑プラグを埋設したものが知られている。
【０００３】
特許文献１には、金属基体に埋め込んで使用される潤滑プラグ（ペレット）の構造として、黒鉛よりなるペレット母体部に凹部を設け、パラフィン、黒鉛などの固体潤滑剤およびポリエチレンの混合物を充填させたものが記載されている。黒鉛は、水を物理的に吸着し、黒鉛自身の劈開強さが弱くなって摩擦係数が低下すると考えられている。また、この水中摺動部材は、使用時に摩擦によって摺動面の温度が上昇すると、潤滑プラグを構成するポリエチレンおよびパラフィンが熱膨張し、さらにパラフィンは固相から液相となり体積膨張することで、混合物が摺動面から突出し相手材の表面に押し付けられ、摺動面間に黒鉛などの固体潤滑剤が供給され易くなっていると記載する。
【０００４】
また、特許文献２では、黒鉛を含む潤滑プラグを用いた摺動部材は摺動面での被膜の形成能が不十分だとし、黒鉛に代えて、メラミンシアヌレートを含有させた、ポリエチレンとワックスとメラミンシアヌレートとからなる潤滑プラグが提案されている。メラミンシアヌレートは、黒鉛等と同じく層状構造であり劈開性を有すると考えられ、摺動部材の耐摩耗性を向上させる作用を有すると記載されている。
【先行技術文献】
【特許文献】
【０００５】
【特許文献１】特開昭５１−４６６６８号公報
【特許文献２】国際公開第２００４／０４６２８５号
【発明の概要】
【発明が解決しようとする課題】
【０００６】
特許文献１の摺動部材は、水中での使用時に、軸が動き始めたとき、すなわち起動時に、金属基体の摺動面と潤滑プラグの表面とが面一になっていることから、軸と金属基体の摺動面とが直接接し、金属基体の摺動面に損傷や焼付が発生する問題がある。
【０００７】
特許文献２の潤滑プラグにおいても、金属基体の摺動面と潤滑プラグの表面とが面一になっていることから、起動時に軸と金属基体の摺動面とが直接接し、金属基体の摺動面に損傷や焼付が発生する問題がある。
【０００８】
本発明は、上記の従来技術の問題を解決して、水中用摺動部材が用いられる装置の起動時に、金属基体の摺動面と相手材とが直接接することなく、金属基体の摺動面に損傷や焼付が起き難い水中摺動部材を提供することを目的とする。
【課題を解決するための手段】
【０００９】
本発明に係る水中摺動部材は、摺動面を有する金属基体と潤滑プラグとを備え、金属基体には、摺動面に開口する複数の孔または凹部が形成され、この孔または凹部に潤滑プラグが埋設されている。潤滑プラグは、合成樹脂から形成され、潤滑プラグが摺動表面を有し、この潤滑プラグの摺動表面は、潤滑プラグの摺動表面の円相当径の０．０５％〜５％の突出高さで、金属基体の摺動面から突出していることを特徴とする。
ここで、「潤滑プラグの摺動表面の円相当径」とは、潤滑プラグの摺動表面の面積と等しい面積を有する円の直径をいう。
【００１０】
潤滑プラグの摺動表面が金属基体の摺動面から突出する高さは、０．００５〜０．２ｍｍが好ましい。
【００１１】
潤滑プラグが円筒形状であり潤滑プラグの摺動表面が円形であることが好ましい。
【００１２】
潤滑プラグはポリエチレンからなることが好ましい。
この場合、潤滑プラグは、フェノール、ポリアミド、ポリイミド、ポリアミドイミド、ポリテトラフルオロエチレン、ポリフェニレンサルファイド、ポリオキシベンゾイルから選ばれる１種以上の樹脂を２０体積％以下でさらに含有できる。
【００１３】
潤滑プラグは、固体潤滑剤として、黒鉛、２硫化モリブデン、２硫化タングステンから選ばれる１種以上の固体潤滑剤を５体積％以下で含有することができる。
また、潤滑プラグは、１体積％以下の着色剤を含有することができる。
【００１４】
金属基体は、内周面が摺動面である円筒形状を有するものが好ましい。
【００１５】
本発明の他の目的、特徴及び利点は添付図面に関する以下の本発明の実施例の記載から明らかになるであろう。
【図面の簡単な説明】
【００１６】
【図１】本発明に係る水中摺動部材の一具体例の斜視図
【図２】図１の水中摺動部材の摺動面近傍の断面図。
【図３】本発明に係る水中摺動部材の他の具体例の摺動面近傍の断面図。
【発明を実施するための形態】
【００１７】
図１および図２に、本発明に係る水中摺動部材の一具体例を示す。
水中摺動部材１は、円筒形状の金属基体２と、金属基体２の内周面と外周面との間の壁厚を貫通する複数の円筒形状の孔３と、この孔３に埋設された円筒形状の潤滑プラグ４とを有する。金属基体２の内周面が摺動部材の摺動面５となる。
【００１８】
金属基体２の組成は、特に限定されないが、銅合金、鉄合金等の各種合金を用いることができ、焼結または鋳造により製造することができる。  金属基体２のサイズ（内径、外径、幅）に限定はなく、水中摺動部材１が用いられる装置の摺動部の寸法に応じて設定できる。摺動部材１の摺動面５における孔３の径は３〜３０ｍｍ程度であればよく、摺動面５における複数の孔３の開口の面積率（潤滑プラグの面積率）が１０％〜５０％とすればよいが、この寸法および面積率に限定されることなく、変更することもできる。
【００１９】
潤滑プラグ４の内周面側の表面６は金属基体２の内周面５よりも突出しており、相手材と摺動を起こす摺動表面となる。このように、摺動部材１は、予め、潤滑プラグ４の表面を摺動面５（すなわち、金属基体２の内周面）から突出した構成としているので、摺動部材１が用いられる装置の起動時であっても、摺動面５から突出した潤滑プラグ４の摺動表面６が相手材の表面と接触する。摺動面５と相手材の表面は、それらの面の間に隙間が形成されることで、その隙間に水膜が形成され、金属基体２と相手材とが直接接触することが防がれる。
【００２０】
潤滑プラグ４の寸法および形状は、金属基体２の孔３の径および形状に整合するように作製される。この例では、潤滑プラグ４は円筒形状により説明しているが、その形状は円筒形状に限定されるものではなく、角柱、楕円柱、円錐、角錐、楕円錘などその他の形状でもよい。
【００２１】
金属基体２の摺動面５からの潤滑プラグの摺動表面６の突出高さは、潤滑プラグの摺動表面６の直径の０．０５％〜５％とする。潤滑プラグ４が円筒形でなく、潤滑プラグの摺動表面が円形でない場合には、潤滑プラグの摺動表面の円相当径の０．０５％〜５％とする。通常、金属基体２の摺動面５からの潤滑プラグの摺動表面の突出高さは、０．００５〜０．２ｍｍが好ましく、更に好ましい値は０．０１〜０．０５ｍｍである。
【００２２】
潤滑プラグ４は、ポリエチレン樹脂、フェノール樹脂、ポリアミド樹脂、ポリオキシメチレン等の合成樹脂からなる。潤滑プラグ４は、原材料である合成樹脂の粉末を円筒形状に射出成型して作製できるが、潤滑プラグ４の作製方法は、これに限定されないで、押出成形、圧縮成形等の他の方法でもよい。
【００２３】
潤滑プラグ４は、金属基体２の孔３に埋設されたのち、金属基体２の内周面に切削加工が施される。
この切削加工は、刃先が円弧形状である切削刃を用い、さらに、通常よりも切削面である金属基体２の内周面に対する切削刃による垂直方向の押圧力を高くして金属基体２の内周面を旋削する。円弧形状の切削刃は、各潤滑プラグ４の表面を切削刃の円弧形状の刃先が複数回通過することで潤滑プラグ４の表面の全体に切削加工が施されるようになっている。したがって、加工時には、円弧形状の刃先は、潤滑プラグ４の表面の一部としか接しない。
【００２４】
この加工時には、金属基体２の内周面および潤滑プラグ４の表面は、切削刃による通常よりも高い押圧力を受けた状態で削られるため、合成樹脂からなる潤滑プラグ４は、この押圧力により加工される表面に対して垂直方向に弾性圧縮される。この潤滑プラグ４の弾性変形量は、金属基体２の内周面の弾性変形量よりも大きくなるため、切削刃が通過し押圧力が除荷されると、押圧力による弾性変形が元に戻り、潤滑プラグ４の表面は、金属基体２の内周面よりも突出するようになる。切削刃による金属基体２の内周面に対する押圧力を調整することで、金属基体２の摺動面５からの潤滑プラグ４の突出量が制御できる。
【００２５】
潤滑プラグ４は、合成樹脂からなる単相の組織であり、摺動時に相手材と接触し変形してもせん断が起き難い。
さらに、潤滑プラグ４は、吸水率が低いポリエチレン樹脂からなるものが好ましい。
なお、本発明の潤滑プラグ４は、ポリエチレン樹脂を用いる場合には、ポリエチレン樹脂に、フェノール、ポリアミド、ポリイミド、ポリアミドイミド、ポリテトラフルオロエチレン、ポリフェニレンサルファイド、ポリオキシベンゾイルから選ばれる１種以上の樹脂を０体積％を超え２０体積％以下の範囲で添加して、潤滑プラグ４の強度等を調整することもできる。とりわけ、水中摺動部材１の使用中に相手材との摩擦により潤滑プラグ４の温度が上がった場合でも強度を保つことができる。
【００２６】
ポリエチレン樹脂は、一般に市販される各種のポリエチレン樹脂を用いることができる。さらに、ポリエチレン樹脂は、分子量が２０万以上であるものが好ましい。その理由は、潤滑プラグ４の強度が高くなり、摺動時に潤滑プラグ４の表面の摩耗量を少なくできるからである。この分子量が２０万以上であるポリエチレン樹脂としては例えば以下のものを用いることができる。
三井化学（株）製  商品名ハイゼックスミリオン（登録商標）（分子量５０万以上）
三井化学（株）製  商品名リュブマー（登録商標）（分子量２０万以上）、
旭化成ケミカルズ（株）製  商品名サンファイン（登録商標）ＵＨ（分子量３５０万以上）
【００２７】
潤滑プラグ４に、任意の着色を施すために１体積％以下の着色剤を含有させることもできる。着色剤としては、樹脂の着色のために用いられている一般的なものであればよく、カーボンブラック、酸化鉄、酸化クロム等を用いることが可能である。しかし、着色剤はこれに限定されないで、一般市販される各種の着色剤を用いることができる。
また、潤滑プラグ４は、固体潤滑剤として、黒鉛、２硫化モリブデン、２硫化タングステンから選ばれる１種以上を５体積％以下でさらに含有することもできる。
【００２８】
相手材と潤滑プラグ４との摺動により、金属基体２の表面よりも突出した部分の潤滑プラグ４にはその表面に平行な方向の力が加わり変形が起こる。黒鉛、２硫化モリブデン、２硫化タングステンは劈開性を有するため、この変形により、潤滑プラグ４の内部に存在する黒鉛、２硫化モリブデン、２硫化タングステン等の固体潤滑剤の粉末に劈開（せん断）が起こるが、潤滑プラグ４にこれら固体潤滑剤を５体積％を超えて含有させた場合には、さらに、固体潤滑剤の粉末を保持していた合成樹脂にもせん断が起こり易い。このせん断により、表面近傍の潤滑プラグ４が取りさられる。あるいは、金属基体２の表面（摺動面５）よりも突出した潤滑プラグ４の部分と、金属基体２の孔部に拘束される部分との境界付近で応力集中が起こり、この境界付近の固体潤滑剤粉末に劈開（せん断）が起こり、さらに、固体潤滑剤粉末を保持していた合成樹脂にもせん断が起こり、これにより潤滑プラグ４が取りさられる損傷が起こり易い。
潤滑プラグ４に固体潤滑剤として、黒鉛、２硫化モリブデン、２硫化タングステンから選ばれる１種以上を５体積％以下で含有させる場合には、このような潤滑プラグ４が取りさられる損傷が起き難くなる。
【００２９】
なお、潤滑プラグ４は、カーボンファイバー等の硬質である繊維状粒子の含有は避けるべきである。その理由は、金属基体２の内周面への切削加工時に、通常よりも高い切削刃からの押圧力により潤滑プラグ４の表面付近に含有される硬質の繊維状粒子がせん断され、摺動時にこれら硬質の繊維状粒子のせん断片が潤滑プラグ４の表面から相手材と金属基体２との間の隙間に脱落し、金属基体２の摺動面５が損傷を受けるからである。
【００３０】
図３に本発明に係る水中摺動部材の他の具体例の摺動面近傍の断面図を示す。
この例では、金属基体２には、貫通孔の代わりに、摺動面５にのみ開口し外周面には開口しない凹部３’が形成され、この凹部３’に潤滑プラグ４’が埋設される。潤滑プラグ４’の摺動表面６’は金属基体２の摺動面５から突出している。金属基体２に孔に代えて凹部３’が形成される以外の構成については、図１および図２に記載した具体例と同じであり、図１および図２に関して説明した通りである。
【００３１】
本発明の水中摺動部材は、図１〜図３に示す構成に限定されないで、他の変形が可能である。例えば、水中摺動部材の金属基体は、円筒形状に限定されないで、半円筒形状や平板形状や、その他の形状であってもよい。金属基体の孔または凹部は、円筒形状に限定されないで、楕円柱や角柱形状とすることも可能である。当然、潤滑プラグは、金属基体の孔または凹部に整合した形状とされる。
【００３２】
なお、本発明とは異なり、金属基体に孔を形成しないで、金属基体の平滑な内周面の全面に単に合成樹脂層を被覆した水中摺動部材は、摺動時に金属基体の表面と合成樹脂層との界面でせん断が起こるという問題がある。
【実施例】
【００３３】
以下の工程により実施例１〜４および比較例１〜３の各摺動部材を作製した。
金属基体の作製
実施例および比較例の金属基体は同じものを用いた。この金属基体は以下のように作製した。すなわち、Ｃｕ−２５質量％Ｚｎ−６質量％Ａｌ−３質量％Ｆｅ―３質量％Ｍｎの組成を有する銅合金を溶解して内径２０ｍｍ、外径２８ｍｍ、幅２０ｍｍの円筒体に鋳造した。次に円筒体の外周面と内周面を貫通する複数の円筒形状の孔を形成した。孔の径は４ｍｍで、金属基体の摺動面となる内周面における複数の孔の開口面積率を２５％とした。
【００３４】
潤滑プラグの作製
実施例および比較例の潤滑プラグは、表１に示す組成の原材料を、射出成型により径が４ｍｍ、長さが４ｍｍの円筒形状を得た。なお、ポリエチレン樹脂は、三井化学（株）製  商品名リュブマー（登録商標）（分子量５０万）を用いた。ポリアミド樹脂は旭化成ケミカルズ（株）製レオナ１３００Ｓを用いた。
実施例３の潤滑プラグは、着色剤であるカーボンブラックを１体積％含有させたものである。カーボンブラックは、三菱化学（株）製、商品名：ＲＣＦ♯４４を用いた。
【００３５】
【表１】
2016161047.tif 000003
【００３６】
準備した潤滑プラグを、金属基体の孔に埋設し、各実施例および比較例１、２については金属基体の摺動面となる内周面に、上記で説明した押圧力をかけた切削加工を施して、金属基体の内周面に対する潤滑プラグの摺動表面の突出高さを０．０２ｍｍとした。比較例３は、金属基体の摺動面となる内周面側に研磨加工を施して金属基体の内周面と潤滑プラグの表面とが面一となるようにした。以上の工程により、実施例１〜４および比較例１〜３の摺動部材を得た。
【００３７】
評価
実施例１〜４および比較例１〜３の摺動部材について、表２に示す条件の摺動試験を行い、摺動部材の金属基体の摺動面の損傷の有無を評価した。
具体的な評価方法は、表２に示す条件で試験を行った実施例および比較例の摺動部材の摺動面を、形状測定器（粗さ測定器）を用いて、金属基体の摺動面に０．０５ｍｍ以上の傷（摩擦傷）が確認された場合は、金属基体の摺動面が損傷したと判断した。その結果を表１の「損傷の有無」欄に示す。
【００３８】
【表２】
2016161047.tif 000004
【００３９】
実施例１〜４の摺動部材は、いずれも金属基体の摺動面も、相手材との摩擦傷がなく平滑な面を維持していた。
実施例２として、ポリエチレン樹脂に、選択成分としてフェノール樹脂を添加した例を示したが、フェノール以外の選択成分として、ポリアミド、ポリイミド、ポリアミドイミド、ポリテトラフルオロエチレン、ポリフェニレンサルファイド、ポリオキシベンゾイルから選ばれる一種以上を添加させる場合、選択成分の添加量を２０体積％以下とすれば、潤滑プラグの表面は損傷しないことは摺動試験にて確認できた。
実施例４では、潤滑プラグにポリアミドを用いてもポリエチレンと同様の効果が得られることが確認された。
【００４０】
比較例１〜３の摺動部材は、いずれも金属基体の摺動面に、相手材との摩擦による深さ０．０５ｍｍの摩擦傷が多数発生したことが確認された。比較例１および２の潤滑プラグの表面に損傷が観察され、それらの表面は不規則な凹凸面となっており、潤滑プラグの表面付近の内部からせん断された形態であることが確認された。比較例１および比較例２の潤滑プラグは、劈開性を有する黒鉛およびメラミンシアヌレートをそれぞれ多量に含む。このために、摺動時に、潤滑プラグの表面付近の内部でせん断が起こり、そのために金属基体が相手材と接触して摩擦傷の発生に繋がったと考えられる。
比較例３の潤滑プラグの表面には損傷が観察されなかったが、潤滑プラグが金属基体と面一のため、金属基体と相手材との接触により摩擦傷の発生に至ったと考えられる。
【符号の説明】
【００４１】
１  水中摺動部材
２  金属基体
３  孔
３’  凹部
４、４’  潤滑プラグ
５  摺動面
６、６’  潤滑プラグの摺動表面
【図１】
2016161047.tif 000005
【図２】
2016161047.tif 000006
【図３】
2016161047.tif 000007